(57)【特許請求の範囲】
【請求項１】
表面にアルマイト封孔処理により成形される下地層を有する金属製品において、上記金属製品の表面の一部に文字又は図形を構成する所望の模様形状を底面とする凹状の立体部を有し、上記凹状の立体部の底面において、上記下地層上面に接して文字又は図形を構成する所望の模様形状に設けられたバインダー層及び上記バインダー層上面に接して設けられたホットスタンピング箔層を有し、これにより上記凹状の立体部、上記下地層、上記バインダー層、及び上記ホットスタンピング箔層からなる立体加飾部を有してなる金属加飾製品であって、上記文字又は図形を構成する所望の模様形状を底面とする凹状の立体部が、製品と一体的に成形される工程Ａ、上記バインダー層が、熱硬化性樹脂インキを用いて上記文字又は図形を構成する所望の模様形状に成形される工程Ｂ、及び上記ホットスタンピング箔層が、上記熱硬化性樹脂インキが完全に硬化する前に上記バインダー層上面にホットスタンピング箔を圧着して成形される工程Ｃを含む加飾方法により成形され、且つ上記工程が工程Ａ、工程Ｂ、工程Ｃの順、或いは工程Ｂ、工程Ｃ、工程Ａの順にて行われることにより成形されることを特徴とする金属加飾製品。
【請求項２】
上記文字又は図形を構成する所望の模様形状を底面とする凹状の立体部を有する立体加飾部の深さが、５０μｍ以上１２００μｍ以下であることを特徴とする請求項１に記載の金属加飾製品。
【請求項３】
金属製品表面の加飾予定位置において、文字又は図形を構成する所望の模様形状を底面とする凹状の立体部を製品と一体的に成形する工程Ａと、熱硬化性樹脂インキを用いて上記文字又は図形を構成する所望の模様形状のバインダー層を成形する工程Ｂと、上記熱硬化性樹脂インキが完全に硬化する前に上記バインダー層上面にホットスタンピング箔を圧着してホットスタンピング箔層を成形する工程Ｃとを含み、且つ上記工程が、工程Ａ、工程Ｂ、工程Ｃの順、或いは工程Ｂ、工程Ｃ、工程Ａの順にて連続して行われることを特徴とする金属製品の加飾方法。
【請求項４】
上記工程Ｃにおいて、バインダー層上面にホットスタンピング箔を圧着してホットスタンピング箔層を成形する前に、１５℃以上２００℃以下の温度に調整されたプレート上に上記バインダー層が形成された金属製品を設置することをさらに含み、且つ工程Ｂ、工程Ｃ、工程Ａの順で実施することを特徴とする請求項３に記載の金属製品の加飾方法。
【発明の詳細な説明】
【技術分野】
【０００１】
本発明は、光沢のある加飾が施された加飾製品及びその加飾方法に関するものであり、さらに詳しくはアルマイト封孔処理により成形される下地層を有する金属製品表面の一部にホットスタンピング箔層を有する凹状の立体加飾部が設けられたことを特徴とする金属加飾製品及びその加飾方法に関するものである。
【背景技術】
【０００２】
従来から製品表面の加飾方法の１つとして、製品表面の一部にホットスタンピングを行い光沢のあるホットスタンピング箔を施す加飾方法が知られており、光沢のある加飾の施された製品が提供されている。
【０００３】
例えば、封孔処理を施したアルマイト製品の表面又はプラスチック製品の表面上に、熱硬化性樹脂含有インキを用いて所望の図柄等を印刷して印刷層を成形し、この印刷層の上にホットスタンピング箔層を成形する方法（以下、「従来方法１」ともいう）が知られている（例えば特許文献１又は２参照）。かかる方法によれば、印刷層及びホットスタンピング箔層の厚さ分だけ盛り上がって成形される光沢加飾部を、金属製品表面又はプラスチック製品表面上に成形することができる。
【０００４】
また上述とは異なる方法として、金属製品の表面に非導電性皮膜を成形し、該皮膜の所望の部分を除去して金属製品表面を露出させ、該露出部分において電着塗装により塗膜層を成形し、該塗膜層上にホットスタンピング箔を加熱圧着する方法（以下、「従来方法２」ともいう）が知られている（例えば特許文献３参照）。かかる方法よれば、製品表面と同じ高さか或いは、製品表面より極わずかに低くホットスタンピング箔層が存在してなる光沢加飾部が成形される。即ち、従来方法２では非導電性皮膜の厚さをＡ、塗膜層及びホットスタンピング箔層の厚さの和をＢとしたとき、Ａ＝Ｂであれば、光沢加飾部は製品表面と同一面に位置し、Ａ＞Ｂであれば、光沢加飾部は製品表面より（Ａ−Ｂ）の分だけ低い面に位置することになる。
【０００５】
【特許文献１】特開昭６１−４０１８０号公報
【特許文献２】特開昭６１−３８６６６号公報
【特許文献３】特開昭６０−６４６６６号公報
【発明の開示】
【発明が解決しようとする課題】
【０００６】
ところで製品の加飾部が、美麗で、かつ目立ち、看る者の注意を強く引くということは、加飾部を設ける上での重要な要素であることはいうまでもない。ここで、ホットスタンピングが施された加飾部においても、単に美麗な光沢が付与されるだけでなく、加えて該加飾部が立体的に成形されていれば、看る者の注意を強く引くことができるので望ましい。従ってホットスタンピングにより美麗な光沢が付与され、かつ立体的である加飾部を有する加飾製品が求められている。
【０００７】
これに対し、上述した従来のホットスタンピング箔を用いた加飾方法では、いずれも製品表面とほぼ同一の高さに光沢加飾部が設けられており、該加飾部は立体感に欠けるものであった。
【０００８】
即ち従来方法１では、印刷層及びホットスタンピング箔の厚さ分だけ盛り上がった光沢加飾部が成形されるが、一般的に印刷層の厚さは約１０μｍ程度であり、またホットスタンピング箔の厚さは約３μｍ程度である。従って、上記加飾部方法により成形される光沢加飾部の高さは、約１３μｍ程度でのものであって、視覚的も触感的にも立体的な加飾部とは言い難いものであった。
上記方法において、所望の図柄等を多数回にわたり重ねて印刷することによって上記印刷層を厚く成形することは可能であるが、印刷回数の増加により手間がかかり、またコストが高くなる上、印刷インキにより隆起した印刷層は摩擦等により剥離し易いため、実質的ではない。
【０００９】
また従来方法２では、上述のとおりＡ＞Ｂであれば、光沢加飾部は製品表面より（Ａ−Ｂ）の分だけ低い面に位置することになる。しかし、一般的に非導電性皮膜の厚さＡは２０μｍ〜３０μｍであり、一方、塗膜層の厚さ及びホットスタンピング箔の厚さは、上述と同様である。したがって光沢加飾部は製品表面から約７μｍ〜約１７μｍ程度低くなるにすぎず、従来方法２により得られる光沢加飾部も、上述同様に立体的な加飾部とは言い難いものであった。
上記方法において、非導電性皮膜を必要以上に厚く設ければ該膜面と、該膜面の所望の部分を除去した後の金属露出面との高低差をある程度大きく設けることは可能である。ここで非導電性皮膜の成形方法として、例えば非導電性の塗料を用いて金属製品表面を塗装する方法があるが、かかる方法により該膜を必要以上に厚く設けるには、複数回の塗装工程が必要となり工程時間及び手間が増大し、また外観上の美観に欠け現実的ではない。
【００１０】
本発明は、上記問題を鑑みてなされたものであり、表面にアルマイト封孔処理により成形される下地層を有する金属製品と一体的に成形された文字又は図形を構成する所望の模様形状を底面とする立体的な加飾部であって、ホットスタンピング箔を圧着させることにより該立体的な加飾部に美麗な光沢が付与されている加飾部を有する金属加飾製品、及びその加飾方法を提供することを目的とするものである。
【課題を解決するための手段】
【００１１】
本発明は、
（１）表面にアルマイト封孔処理により成形される下地層を有する金属製品において、上記金属製品の表面の一部に文字又は図形を構成する所望の模様形状を底面とする凹状の立体部を有し、上記凹状の立体部の底面において、上記下地層上面に接して文字又は図形を構成する所望の模様形状に設けられたバインダー層及び上記バインダー層上面に接して設けられたホットスタンピング箔層を有し、これにより上記凹状の立体部、上記下地層、上記バインダー層、及び上記ホットスタンピング箔層からなる立体加飾部を有してなる金属加飾製品であって、上記文字又は図形を構成する所望の模様形状を底面とする凹状の立体部が、製品と一体的に成形される工程Ａ、上記バインダー層が、熱硬化性樹脂インキを用いて上記文字又は図形を構成する所望の模様形状に成形される工程Ｂ、及び上記ホットスタンピング箔層が、上記熱硬化性樹脂インキが完全に硬化する前に上記バインダー層上面にホットスタンピング箔を圧着して成形される工程Ｃを含む加飾方法により成形され、且つ上記工程が工程Ａ、工程Ｂ、工程Ｃの順、或いは工程Ｂ、工程Ｃ、工程Ａの順にて行われることにより成形されることを特徴とする金属加飾製品、
（２）上記文字又は図形を構成する所望の模様形状を底面とする凹状の立体部を有する立体加飾部の深さが、５０μｍ以上１２００μｍ以下であることを特徴とする上記（１）に記載の金属加飾製品、
（３）金属製品表面の加飾予定位置において、文字又は図形を構成する所望の模様形状を底面とする凹状の立体部を製品と一体的に成形する工程Ａと、熱硬化性樹脂インキを用いて上記文字又は図形を構成する所望の模様形状のバインダー層を成形する工程Ｂと、上記熱硬化性樹脂インキが完全に硬化する前に上記バインダー層上面にホットスタンピング箔を圧着してホットスタンピング箔層を成形する工程Ｃとを含み、且つ上記工程が、工程Ａ、工程Ｂ、工程Ｃの順、或いは工程Ｂ、工程Ｃ、工程Ａの順にて連続して行われることを特徴とする金属製品の加飾方法、
（４）上記工程Ｃにおいて、バインダー層上面にホットスタンピング箔を圧着してホットスタンピング箔層を成形する前に、１５℃以上２００℃以下の温度に調整されたプレート上に上記バインダー層が形成された金属製品を設置することをさらに含み、且つ工程Ｂ、工程Ｃ、工程Ａの順で実施することを特徴とする上記（３）に記載の金属製品の加飾方法、
を要旨とするものである。
【００１２】
本発明において加飾製品の高さというときは、立体加飾部が設けられていない製品表面（下地層を有する製品であれば下地層表面）の高さとホットスタンピング箔層表面の高さとの高低差であってその最大値のことをいう。具体的には、例えば、図２において破線で示される断面図の奥行き方向に位置する製品の上端線１１とホットスタンピング層６表面の高さとの最大高低差から求められる立体加飾部１ｂの深さｖ、或いは図３において破線で示される断面図の奥行き方向の下地層４の上端線１０とホットスタンピング層６表面の高さとの最大高低差から求められる立体加飾部１ｂの深さｖで表される。
【発明の効果】
【００１３】
本発明によれば、アルマイト封孔処理により成形される下地層を有する金属製品表面に美麗な光沢があり、かつ立体的である加飾部を有する製品を提供することができる。従ってかかる本発明の加飾製品であれば、加飾部を目立たせることができ、看る者に美観を与えるだけではなくその注意を強く引くことができる。
【００１４】
また本発明における加飾部は、金属製品表面において文字又は図形を構成する所望の模様形状を底面とする凹状の立体部（以下、単に「立体部」ともいう）を有する。上記立体部は、製品と一体的に成形されているので、立体部自体が摩擦等の外力に対しても剥離することなくその形状を維持することが可能である。また、上記立体部の底面にホットスタンピング箔層が形成されているため、該ホットスタンピング箔層が摩擦等の外力によって剥離し難い点でも優れている。
【００１５】
本発明に用いられる金属製品は、その表面にアルマイト封孔処理により成形される下地層を有している。これにより、金属製品に直接バインダー層を成形するのではなく、金属製品表面に成形された下地層に接してバインダー層を成形するため、該バインダー層の接着性がより良好となり金属製品上に良好に該バインダー層を形成することができる。またさらに、上記下地層が金属製品表面の全域或いは広域に設けられるため、製品表面を保護することができる点でも優れている。
加えて本発明の加飾製品によれば、用いられるホットスタンピング箔の光沢色を適宜選択し、さらに加飾部以外の製品表面の色、質感等と組み合わせることにより、より高い装飾効果を有する製品を提供することが可能である。
【００１６】
本発明の加飾方法は、印刷工程を繰り返すことにより凹状の立体部を成形するのではなく、プレスや成形等によって１工程で被加飾製品に上記立体部を成形するので、製造工程を増やさずに所望の立体部を成形することができる。また上記立体部は、平面形状或いは曲面形状の製品表面に用いることができる。従って、ネームプレート、家電、携帯電話、デジカメ、パソコン等の電気製品表面等の様々な製品に本発明を用いることができる。
【発明を実施するための最良の形態】
【００１７】
以下に本発明の最良の形態を、本発明を例示する図１〜図３を用いて説明する。
【００１８】
図１は、本願発明の実施形態を示した加飾製品Ａ２の斜視図であり、図２は、図１のＹ−Ｙ線における断面拡大図である。加飾製品Ａ２は、下地層が成形されていない製品３の表面において、所望の模様形状の立体加飾部１ｂを有してなる。立体加飾部１ｂは、製品３と一体的に成形された所望の模様形状の凹状の立体部２ｂ、立体部２ｂ表面に位置する所望の模様形状に印刷成形されたバインダー層５、及びバインダー層５上面にホットスタンピングを施すことにより成形されたホットスタンピング箔層６からなる。立体加飾部１ｂの深さは、上述のとおり図２において破線で示される断面図の奥行き方向に位置する製品３の上端線１１の高さとホットスタンピング箔層６の上面の高さとの高低差における最大値である。
【００１９】
図３は、表面が曲面である製品３上面に設けられた立体加飾部１ｂの断面図である。図３における立体加飾部１ｂは、曲面である製品３上面に断面形状が曲線で成形される立体加飾部１ｂが設けられ、且つ製品３表面に下地層４を成形すること以外は、図１及び図２に示される立体加飾部１ｂと同様に成形することができる。
【００２０】
本発明の加飾方法に関し以下に説明する。本発明の加飾方法は、製品３の加飾予定位置に文字又は図形を構成する所望の模様形状を底面とする凹状の立体部２ｂを製品３と一体的に成形する工程Ａと、上記加飾予定位置において熱硬化性樹脂含有インキを用いて印刷し所望の模様形状のバインダー層５を成形する工程Ｂと、上記熱硬化性樹脂含有インキが完全に硬化する前に上記バインダー層５の上面にホットスタンピング箔を加熱圧着してホットスタンピング箔層６を成形する工程Ｃとを含む。上記工程Ａ〜Ｃは、常にこの順に行われる必要はなく、少なくとも工程Ｂ及び工程Ｃが連続して行われればよい。また製品表面に下地層４を有して成形される本発明の立体加飾製品であれば、上記工程Ｂ及び工程Ｃを行う前にさらに下地層成形工程を実施することができる。
例えば本発明の加飾方法の一実施形態として、工程Ａ、Ｂ及びＣをこの順にて実施することにより、立体部、バインダー層、及びホットスタンピング箔層からなる立体加飾部を有する加飾製品を成形することができる。またこのとき上記工程Ａの前又は、工程Ａと工程Ｂとの間にさらに下地層を成形する工程を実施することができる。これによれば、立体部、下地層、バインダー層、及びホットスタンピング箔層からなる立体加飾部を有する加飾製品を成形することができる。
また本発明の別の実施形態として、工程Ｂ、工程Ｃ及び工程Ａをこの順にて実施することによっても、立体部、バインダー層、及びホットスタンピング箔層からなる立体加飾部を有する加飾製品を成形することができる。またことのき上記工程Ｂの前にさらに下地層を成形する工程を実施することができる。これによれば、立体部、下地層、バインダー層、及びホットスタンピング箔層からなる立体加飾部を有する加飾製品を成形することができる。上述のように、工程Ａの前に工程Ｂ及びＣを実施する加飾方法であれば、立体部成形前の製品表面にバインダー層及びホットスタンピング箔層を成形することができるので作業が容易であり、一度の工程で大量の製品にバインダー層及びホットスタンピング箔層を成形することができ効率がよい。
ただし本発明の加飾方法は、上述に限定されるものではない。
【００２１】
以下に、本発明の加飾方法における工程Ａ〜Ｃについてさらに詳しく説明する。
工程Ａにおいて、製品の表面に文字又は図形を構成する所望の模様形状を底面とする凹状の立体部２ｂを成形する方法としては、製品３の一部を所望の模様形状に変形させることができる方法、或いは所望の模様形状を有して製品３本体を成形することができる方法であればいずれの方法でもよい。一般的にはプレス加工、エンボス加工、エッチング、鋳造等の方法を用いて、製品３の表面の加飾予定位置に所望の模様形状を底面とする凹形状を成形することができ、また或いは所望の凹凸形状を有する金型を用いて製品３を成形すれば予め製品３に模様形状を底面とする凹形状を付与することもできる。特に工程Ｂ及びＣを先に実施し最後に工程Ａを実施する場合には、立体部の成形にプレス加工を採用することによって既に成形されたホットスタンピング箔層６を保持しながら上記立体部を成形することが容易であり好ましい。このときホットスタンピング箔層６とプレス機との間に保護シートを挟むことによりホットスタンピング箔層６の剥離、損傷等を防止することができるので望ましい。
上記凹形状の立体部を成形する方法は、用いられる製品３の素材及び厚さ等によって適宜選択することができる。特にバインダー層及びホットスタンピング箔層が設けられた加飾部に位置をあわせ、雄雌一対の金型に製品を挟みプレスする方法は、作業が簡易で実施が容易であり、製品材料を選ばす実施可能であることから好ましい。
【００２２】
工程Ｂにおいて、バインダー層５は、製品表面或いは下地層４上面と接し、熱硬化性樹脂含有インキを用いた印刷により所望の模様形状に印刷され（以下、「印刷工程」ともいう）、次いでインキ中の熱硬化性樹脂を乾燥し適度に硬化せしめる（以下、「乾燥工程」ともいう）ことによって成形することができる。
上記印刷工程で実施される印刷方法は、熱硬化性樹脂を含有するインキを用いることのできる印刷方法として一般的に知られるものであれば適宜選択することができるが、例えばシルクスクリーン印刷、オフセット印刷、パット印刷等の印刷方法が挙げられる。特に凹状の立体部２ｂを成形した後にバインダー層５の所望形状を成形する場合には、パット印刷方法により印刷することによって、１００〜５００μｍ程度の幅の線、から成形される模様形状の凹状立体部底面にも良好にバインダー層５を成形することができるため望ましい。また特に幅の狭い凹状立体部を成形後、その底面にバインダー層を成形する際には、上記印刷方法によらず、注射器や筆を用いて該立体部底面にインキを注入或いは塗布することによりバインダー層５を成形することもできる。
印刷工程（或いはその他の方法）でバインダー層５の所望の形状を成形し、これに次いで行われる乾燥工程は、バインダー層５に存在する熱硬化性樹脂を適度に硬化せしめることができれば特に乾燥方法を限定するものではないが、例えば一定時間、室内に放置し自然乾燥させるか、或いは温風または熱源等を当てて約７０℃〜約１００℃程度の温度で加熱乾燥させることができる。但し乾燥温度は、製品の素材及び厚さにより異なるので上記温度範囲に限定されるものではない。ここで上述の「バインダー層５に存在する熱硬化性樹脂を適度に硬化せしめる」とは、次いで行われるホットスタンピングにおいて上記熱硬化性樹脂が粘着性を示し、これによりバインダー層とホットスタンピング箔とが良好に接着される程度の硬化状態を意味する。この結果、ホットスタンピング箔とバインダー層５との接着性が向上し、剥離し難く外観の良好なホットスタンピング箔層６を成形することができるからである。
【００２３】
工程Ｃにおいて、ホットスタンピング箔層６は、一般的に知られるホットスタンピング方法を用いて、バインダー層５の上面に接してホットスタンピング箔を加熱圧着し、製品と圧着していないホットスタンピング箔を剥離して除去することにより成形することができる。例えば、下地層４及びバインダー層５が成形された製品３を適温に調整したプレート上に置き、表面にホットスタンピング箔を敷き、その上から２００℃前後に加熱したシリコンゴム等の耐熱性の弾性体を用いて該ホットスタンピング箔をバインダー層５の上面に選択的に加熱圧着せしめることによりホットスタンピング箔層６を成形することができる。ここで上記プレートの温度は、加飾する製品の大きさ、厚さ、室温などにより適宜決定することができるが、具体的には約１５℃以上２００℃以下に加温するか、或いは加温せずに室内の環境温度を採用することもできる。適温に調整したプレート上に製品３を置いて該製品３の温度を調整することによって、製品３表面におけるホットスタンピング箔の圧着がより良好となり剥離し難いホットスタンピング箔層６を成形することができる。
【００２４】
本発明の加飾製品を成形するにあたり、上記工程Ａ〜Ｃに加えて実施することのできる下地層４成形方法を以下に説明する。
製品３の表面に下地層４を成形する方法としては、金属製品の表面を処理する方法として一般的に知られる方法であればいずれの方法でもよい。但し、成形された下地層４の表面に接してさらに熱硬化性樹脂含有インキを用いた印刷層を成形することができることが必要である。例えば塗装処理又はめっき処理、また製品３がアルミニウムであればアルマイト封孔処理等が挙げられる。
製品３表面に下地層４を設けることにより、製品３表面を保護することができ、また所望の色及び外観を製品３表面に施すことができるので好ましい。また製品３表面とバインダー層５との間に下地層４が設けられることにより、該バインダー層５の接着性がより良好になるという効果を有する。
【００２５】
アルマイト封孔処理により成形される下地層を有する金属製品表面に上記工程Ａ〜Ｃ終了後、さらに焼き付け処理を行ってもよい。これにより、バインダー層５における熱硬化性樹脂を完全硬化させ、且つホットスタンピング箔を製品に強固に密着させることができる。ただし立体加飾部１ｂにおけるホットスタンピング箔層６は製品３表面よりも下位に位置し摩擦等が起こり難いため焼き付け処理を省略することもできる。また成形された立体加飾部１ｂを含む加飾製品表面に無色透明或いは有色透明のトップコーティングを施すこともできる。これにより、立体加飾部の美観及び立体感を損なうことなく、該立体加飾部を保護することができるため好ましい。
【００２６】
以下に本発明の加飾製品についてさらに詳しく説明する。
本発明に用いられる製品３として用いられる金属製品は、ホットスタンピング処理に耐え得るだけの耐熱性があるものであれば任意選択的に用いることができる。例えば、アルミニウム、ステンレス、鉄板、真鍮、マグネシューム等からなる製品が挙げられるが、これに限定されるものではない。特にアルミニウムは、立体部の成形加工が容易である点において優れている。また加飾を施す製品３の表面は、図１及び図２に示すように平面であってもよいし、或いは図３に示すように曲面であってもよい。
上記製品３の厚さは特に限定されないが、その下限は２００μｍであることが好ましい。立体部を成形する際に金属が伸張されるが、製品３の厚さが２００μｍ未満であると、金属が薄くなりすぎて破れる恐れがあるため好ましくない。また製品３の厚さの上限は特に制限されないが、輪郭の鮮明な立体部を成形することが望まれる場合には、１２００μｍ以内であることが好ましい。１２００μｍを超えると、立体部の輪郭が鮮明さに欠け、該立体部の見栄えが損なわれる可能性があり好ましくない。
【００２７】
製品３の表面に設けられる凹状の立体部２ｂとは、製品３の表面の加飾予定位置において、製品３と一体的に成形された凹部であって、文字又は図形を構成する所望の模様形状を底面を有するように成形されたものをいう。言い換えれば上記立体部は、製品３と他の部材を組み合わせることにより成形されるものではなく、製品３の一部を所望の模様形状に変形させることにより、或いは所望の模様形状を付することのできる型枠を用いて製品３を成形することにより成形されるものである。
尚、本発明において、模様形状というときは、文字、数字、特定の図柄、直線、曲線又はこれらの組み合わせ等を含み、製品３表面において示すことのできる任意の加飾形状を意味する。また上記模様形状は、図１及び図２に示されるように、その断面形状の角度が鮮明であってもよいし、図３に示されるようにその断面形状が曲線で成形されていてもよい。
本発明における凹状の立体部２ｂの深さｔは所望により適宜決定することができるが、
６０μｍ以上１２４０μｍ以下であることが好ましい。立体部２ｂの深さｔを６０μｍ以上に設けることにより、製品３表面において成形される立体加飾部１ｂに凹状の立体としての有意差を生じせしめ該立体加飾部１ｂを視覚的にも触感的にも目立たせることができ、加えて立体加飾部１ｂにおけるホットスタンピング箔層が摩擦等の外力によって剥離し難い点でも優れている。また立体部２ｂの深さｔが１２４０μｍ以下であれば、成形された立体部２ｂにさらにバインダー層及びホットスタンピング層を容易に成形することができる点で好ましい。
【００２８】
製品３の表面或いは下地層４と接して成形される本発明におけるバインダー層５の厚さは、用いられるインキ、印刷方法、又は所望の加飾部１の寸法等によって適宜決定することができるが、一般的には１０μｍ以上３０μｍ以下である。バインダー層５の厚さが１０μｍ以上であれば、その後の成形するホットスタンピング箔層６を良好に該バインダー層５上面に圧着させること可能であり、一方３０μｍを超えるとインキのにじみが生じたり、模様形状が鮮明に成形されない恐れがある。
【００２９】
本発明におけるホットスタンピング箔は、支持層及び金属等を該支持層に蒸着させて成形された金属箔層又は薄い金属膜を該支持層に接着することにより成形された金属箔層を有するものでいずれも金属光沢を有するものである。上記金属箔層は、上記支持層から剥離しやすいので、被加飾部に対しホットスタンピング箔を加熱圧着することにより上記金属箔層だけが該被加飾部に残り、これによって被加飾部に光沢色が施されるものである。本発明においてホットスタンピング箔層というときは、上記被加飾部に残る金属箔層のことを指すものである。ホットスタンピング箔層６の厚さは用いるホットスタンピング箔によって変化し得るが、一般的には、３μｍ以上５μｍ以下である。
【００３０】
本発明における下地層４は、製品３表面と接して全域又は広域に成形される層であって、製品３表面の色彩、性状、又は質感等に影響し、下地層４と立体加飾部１ｂとの組み合わせによってさまざまな外観を有する加飾製品を提供することが可能である。加えて下地層４は製品３の保護の役割を有する。また以下に説明するバインダー層５を成形するインキは、一般的に、金属面との接着性よりも下地層４との接着性の方が良好であるため、バインダー層５を良好に成形するという面からも下地層４を成形することは望ましい。特に塗装処理又はアルマイト封孔処理により成形した下地層４であればバインダー層５との接着性が良好であって好ましい。
下地層４の厚さは、用いる表面処理方法によって変化し得るが、一般的には２μｍ以上３０μｍ以下である。さらに具体的にいえば、下地層が、塗装により成形された場合はその厚さは一般的に約２μｍ以上約３０μｍ以下であり、めっきにより成形された場合はその厚さは一般的には約２μｍ以上約３０μｍ以下であり、アルマイト封孔処理により成形された場合はその厚さは一般的には約２μｍ以上約２０μｍ以下である。下地層の厚さが３μｍ以上であれば加飾製品において露出する下地層の一部が削れ、或いは剥離する等の問題が生じ難いとともに製品３の保護層としての役割も果たすことができるので好ましく、また１２μｍ以下であれば経済的に不利益を生じることなく製品３を保護することができるとともにその表面に所望の外観を与えることができるので好ましい。
【００３１】
以上説明した、立体部２ｂ、バインダー層５、及びホットスタンピング箔層６、或いはさらに下地層４を成形することにより、本発明の加飾製品Ａ２の深さを５０μｍ以上１２００μｍ以下とすることができ、好ましくは１００μｍ以上１０００μｍ以下とすることができる。
【図面の簡単な説明】
【００３２】
【図１】本願発明の一実施形態を示した加飾製品Ａ２の斜視図
【図２】図３に示したＹ−Ｙ線における断面拡大図
【図３】本発明の凹状の立体加飾部の垂直断面図。
【符号の説明】
【００３３】
Ａ２  本発明の加飾製品の一実施形態
１ｂ  立体加飾部
２ｂ  凹状の立体部
３    製品
４    下地層
５    バインダー層
６    ホットスタンピング箔層
１０  奥行き方向に位置する下地層上端線
１１  奥行き方向に位置する製品上端線        
ｔ    凹状の立体部２ｂの深さ
ｖ    立体加飾部１ｂの深さ
【要約】      （修正有）【課題】ホットスタンピング箔を用いた金属加飾製品において、該ホットスタンピング箔の光沢が付与されるだけではなく、加飾部に立体感をもたせて、美麗かつ看るものの注意を強く引くことのできる加飾部を有する金属加飾製品およびその加飾方法を提供する。【解決手段】金属製品３表面の全域或いは広域にアルマイト封孔処理により成形される下地層を設けるとともに、加飾予定位置において文字又は図形を構成する所望の模様形状を底面とする凹状の立体部２ｂ、バインダー層及びホットスタンピング箔層を成形し、これにより上記製品３表面に凹状の立体部２ｂ、下地層、バインダー層及びホットスタンピング箔層からなる立体加飾部１ｂを形成する。【選択図】図３【図１】
0003668489.tif 000002
【図２】
0003668489.tif 000003
【図３】
0003668489.tif 000004